(57)【要約】【課題】洗濯堅牢性に優れた転写物を得る。【解決手段】転写フィルム１０は、転写シート１１と、転写シート１１上に形成されたソルベントＵＶインク層２とを備えている。転写方法は、転写フィルム１０を印刷対象物２０に貼り付け、１０転写フィルムを熱プレスする熱プレス工程を包含する。【選択図】図１
2014104592.tif 000002
【特許請求の範囲】
【請求項１】
転写シートと、
上記転写シート上に形成されたソルベントＵＶインク層と
を備えたことを特徴とする転写フィルム。
【請求項２】
上記ソルベントＵＶインク層上に、加飾材料が付着している、又は、上記ソルベントＵＶインク層上に加飾材料を含む加飾層が形成されていることを特徴とする請求項１に記載の転写フィルム。
【請求項３】
転写シート上にソルベントＵＶインク層を形成する形成工程と、
上記ソルベントＵＶインク層を乾燥させる乾燥工程と、
乾燥した上記ソルベントＵＶインク層に紫外線を照射して硬化させる硬化工程と
を包含することを特徴とする転写フィルムの製造方法。
【請求項４】
上記乾燥工程と上記硬化工程との間に、乾燥した上記ソルベントＵＶインク層に、加飾材料を付着させる又は当該加飾材料を含む加飾層を形成する加飾工程
をさらに包含することを特徴とする請求項３に記載の転写フィルムの製造方法。
【請求項５】
上記乾燥工程において、
４０℃以上、６０℃以下の温度で上記ソルベントＵＶインク層を予備加熱し、
予備加熱した上記ソルベントＵＶインク層を、３５℃以上、５５℃以下の温度で本加熱し、
本加熱した上記ソルベントＵＶインク層を、４０℃以上、６０℃以下の温度で後加熱する
ことを特徴とする請求項４に記載の転写フィルムの製造方法。
【請求項６】
請求項１又は２に記載の転写フィルムを印刷対象物に貼り付け、上記転写フィルムを熱プレスする熱プレス工程
を包含することを特徴とする転写方法。
【請求項７】
上記印刷対象物は、布帛であることを特徴とする請求項６に記載の転写方法。
【発明の詳細な説明】
【技術分野】
【０００１】
本発明は、転写フィルム、転写フィルムの製造方法、及び、転写フィルムを用いた転写方法に関する。
【背景技術】
【０００２】
織物、編物等の布帛上に図柄層を形成する方法として、特許文献１に記載の方法が知られている。特許文献１に記載の方法においては、繊維基材上に、顔料を含む紫外線硬化型樹脂からなる図柄層を形成する。
【先行技術文献】
【特許文献】
【０００３】
【特許文献１】特開２０１０−１２７７７号公報（２０１０年１月２１日公開）
【発明の概要】
【発明が解決しようとする課題】
【０００４】
しかしながら、特許文献１に記載の方法では、紫外線硬化型インクを用いて、布帛上に図柄層を形成するため、図柄層を形成した布帛の洗濯堅牢性が低く、洗濯することによって図柄層が劣化する場合がある。
【０００５】
また、布帛上に塗布された紫外線硬化型インクを加飾する場合、インクの滲みを防止するために、加飾前に紫外線硬化型インクを仮硬化して粘度を上げてから加飾する必要がある。しかしながら、滲みを防止可能であり、かつ、加飾に必要な粘着性が維持された粘度になるように、紫外線硬化型インクの硬化を制御することは困難である。
【０００６】
本発明は、上述した問題点に鑑みてなされたものであり、その目的は、洗濯堅牢性に優れた転写物を得るための転写フィルム、当該転写フィルムの製造方法、及び、当該転写フィルムを用いた転写方法を提供することにある。
【課題を解決するための手段】
【０００７】
上記の課題を解決するために、本発明に係る転写フィルムは、転写シートと、上記転写シート上に形成されたソルベントＵＶインク層とを備えたことを特徴としている。
【０００８】
上記の構成によれば、転写フィルムは、転写シート上に形成されたソルベントＵＶインク層を備えている。したがって、転写フィルムを印刷対象物に貼り付けることによって、ソルベントＵＶインク層を印刷対象物上に転写することができる。そして、ソルベントＵＶインク層は、ソルベントＵＶインクにより形成されたものであるため、洗濯堅牢性に優れており、複数回洗濯しても転写した図柄が劣化しない。したがって、当該転写フィルムは、特に、高い洗濯堅牢性が求められるＴシャツ等の衣類への転写に好適である。
【０００９】
本発明に係る転写フィルムは、上記ソルベントＵＶインク層上に、加飾材料が付着している、又は、上記ソルベントＵＶインク層上に加飾材料を含む加飾層が形成されていることが好ましい。
【００１０】
上記の構成によれば、ソルベントＵＶインク層が加飾材料により加飾されている。ソルベントＵＶインク層は、乾燥させることにより有機溶媒が揮発し、粘度が高くなるが、加飾に必要な粘度は維持されるため、ソルベントＵＶインク層の滲みを防止しつつ、好適に加飾される。したがって、このような転写フィルムを用いて転写することで、精巧で商品価値の高い転写物が得られる。
【００１１】
本発明に係る転写フィルムの製造方法は、転写シート上にソルベントＵＶインク層を形成する形成工程と、上記ソルベントＵＶインク層を乾燥させる乾燥工程と、乾燥した上記ソルベントＵＶインク層に紫外線を照射して硬化させる硬化工程とを包含することを特徴としている。
【００１２】
上記の構成によれば、転写シート上にソルベントＵＶインク層を形成した後、乾燥させる。ソルベントＵＶインク層を乾燥させることによって、ソルベントＵＶインク層に含まれる有機溶媒が揮発し、粘度が高くなる。したがって、ソルベントＵＶインク層の滲みを効果的に防止することができる。
【００１３】
そして、乾燥後のソルベントＵＶインク層に紫外線を照射して、ソルベントＵＶインク層を硬化させて、目的とする転写フィルムを得る。このようにして得られた転写フィルムはソルベントＵＶインク層を備えており、洗濯堅牢性に優れているため、複数回洗濯しても転写した図柄が劣化しない。したがって、特に、高い洗濯堅牢性が求められるＴシャツ等の衣類に転写する場合に好適な転写フィルムを製造することができる。
【００１４】
本発明に係る転写フィルムの製造方法は、上記乾燥工程と上記硬化工程との間に、乾燥した上記ソルベントＵＶインク層に、加飾材料を付着させる又は当該加飾材料を含む加飾層を形成する加飾工程をさらに包含することが好ましい。
【００１５】
上記の構成によれば、乾燥したソルベントＵＶインク層を、硬化前に加飾する。乾燥したソルベントＵＶインク層は粘度が高くなっているが、硬化していないため、粘着性が維持されている。したがって、加飾工程において、加飾材料又は当該加飾材料を含む加飾層を、ソルベントＵＶインク層に好適に付着させることができる。つまり、ソルベントＵＶインク層上に加飾層を付着させるために、別途プライマー等を用いる必要がない。
【００１６】
このようにソルベントＵＶインク層を加飾することができるので、精巧で商品価値の高い転写物を得ることが可能な転写フィルムを製造することができる。
【００１７】
本発明に係る転写フィルムの製造方法は、上記乾燥工程において、４０℃以上、６０℃以下の温度で上記ソルベントＵＶインク層を予備加熱し、予備加熱した上記ソルベントＵＶインク層を、３５℃以上、５５℃以下の温度で本加熱し、本加熱した上記ソルベントＵＶインク層を、４０℃以上、６０℃以下の温度で後加熱することが好ましい。
【００１８】
上記の構成によれば、乾燥工程においてソルベントＵＶインク層を加熱することにより乾燥させる。このとき、４０℃以上、６０℃以下の温度での予備加熱、３５℃以上、５５℃以下の温度での本加熱、及び、４０℃以上、６０℃以下の温度での後加熱のように、加熱温度を変化させて、ソルベントＵＶインク層を加熱する。
【００１９】
これにより、ソルベントＵＶインク層を、滲みを防止しつつ、加飾に必要な粘着性が維持された粘度になるように、好適に乾燥させることができる。
【００２０】
本発明に係る転写方法は、上述したいずれかの転写フィルムを印刷対象物に貼り付け、上記転写フィルムを熱プレスする熱プレス工程を包含することを特徴としている。
【００２１】
上記の構成によれば、転写フィルムを印刷対象物に貼り付け、熱プレスにより加熱及び加圧することによって、転写フィルムを印刷対象物に転写して、所望の転写物を得ることができる。このように、ソルベントＵＶインク層を含む転写フィルムを用いることによって、洗濯堅牢性に優れた転写物を得ることができる。
【００２２】
本発明に係る転写方法において、上記印刷対象物は、布帛であることが好ましい。これにより、洗濯堅牢性に優れた布帛の転写物を得ることが可能である。したがって、高い洗濯堅牢性が求められるＴシャツ等の衣類等の転写に好適である。
【発明の効果】
【００２３】
本発明は、転写フィルムが、転写シート上に形成されたソルベントＵＶインク層を備えているので、洗濯堅牢性に優れた転写物を得ることができる。
【図面の簡単な説明】
【００２４】
【図１】本発明の一実施形態に係る転写方法の概要を示す模式図である。
【図２】本発明の一実施形態に係る転写フィルムの製造方法の概要を示す模式図である。
【発明を実施するための形態】
【００２５】
以下、本発明の実施の形態について、図１を参照して、以下に詳細に説明する。図１は、本発明の一実施形態に係る転写方法の概要を示す模式図である。
【００２６】
〔転写フィルム１０〕
図１中（ａ）に示すように、本発明の一実施形態に係る転写フィルム１０は、転写シート１１と、転写シート１１上に形成されたソルベントＵＶインク層２とを備えている。また転写フィルム１０は、転写シート１１において、ソルベントＵＶインク層２が形成された面に背向する面に形成された接着剤層１２とを備えていてもよい。また、転写フィルム１０は、ソルベントＵＶインク層２上に加飾層３を備えていてもよく、接着剤層１２上に剥離シート１３を備えていてもよい。さらに、転写フィルム１０は、加飾層３上に保護フィルム１４を備えていてもよい。
【００２７】
（転写シート１１）
転写シート１１は、ソルベントＵＶインク層２を印刷対象物２０上に転写するためのものであり、転写された印刷対象物２０上において、印刷対象物２０の伸縮に追従するような伸縮性を有するシートあり得る。転写シート１１が印刷対象物２０の伸縮に追従するような伸縮性を有することによって、転写シート１１上のソルベントＵＶインク層２が、印刷対象物２０の伸縮により生じる力を受けて破損することを防ぐことができる。
【００２８】
このような転写シート１１として、例えば、公知のラバーシートを好適に使用可能である。ラバーシートとしては、特にウレタンラバーシートを用いることが好ましい。
【００２９】
（ソルベントＵＶインク層２）
ソルベントＵＶインク層２は、ソルベントＵＶインクにより形成されたインク層である。ソルベントＵＶインク層２は、転写シート１１上にソルベントＵＶインクを塗布して形成することができる。
【００３０】
＜ソルベントＵＶインク＞
ソルベントＵＶインクは、ＵＶ硬化型樹脂（紫外線硬化型樹脂）と有機溶媒とを含むインクであり、ＵＶ硬化型樹脂が有機溶媒中に溶解したものである。ソルベントＵＶインクは、さらに、顔料、光重合開始剤、及び、増感剤を含んでいてもよい。
【００３１】
≪ＵＶ硬化型樹脂≫
ソルベントＵＶインクに含まれるＵＶ硬化型樹脂は、重合を開始して硬化するモノマー、オリゴマー、又は、ポリマーであり得る。このようなモノマー、オリゴマー、又は、ポリマーとしては、従来公知の市販品を好適に利用できる。
【００３２】
紫外線が照射されることによって重合を開始して硬化するモノマー、オリゴマー、又は、ポリマーとしては、例えば、カチオン重合型、ラジカル重合型、又は、これらの混合物が挙げられる。これらの紫外線硬化型樹脂は、単独で使用することも、２種以上を混合して使用することもできる。
【００３３】
ソルベントＵＶインクに含まれる、紫外線が照射されることによって重合を開始して硬化するモノマー、オリゴマー、又は、ポリマーの含有量は、インク組成物全体に対して、３重量％以上、９０重量％以下であることが好ましく、５重量％以上、３０重量％以下であることがより好ましい。ソルベントＵＶインクに上記範囲でＵＶ硬化型樹脂を含有させることによって、紫外線照射により好適に硬化させることができる。
【００３４】
≪有機溶媒≫
ソルベントＵＶインクに含まれる有機溶媒としては、ＵＶ硬化型樹脂を溶解するものであり、ソルベントＵＶインクを加熱等により乾燥させることによって揮発するものであればよい。このような有機溶媒としては、特に限定されないが、例えば、ケトン類、アルコール類、エーテル類、炭化水素類、グリコール類、グリコールエーテルアセテート類、グリコールエーテル類、エステル類、及び、ピロリドン類が挙げられる。
【００３５】
ケトン類としては、例えば、アセトン、メチルエチルケトン、シクロヘキサノン、及び、２−ヘプタノン等が挙げられる。アルコール類としては、例えば、メタノール、エタノール、イソプロパノール、ｎ−ヘキシルアルコール、イソヘプチルアルコール、２−エチルヘキシルアルコール、ｎ−オクチルアルコール、３−メチル−３−メトキシブタノール、及び、３−メトキシブタノール等が挙げられる。
【００３６】
エーテル類としては、例えば、セロソルブ及びブチルセロソルブ等が挙げられる。炭化水素類としては、例えば、トルエン、キシレン、テレピン油、リモネン、工業用揮発油、テトラヒドロナフタレン、及び、デカヒドロナフタレン等が挙げられる。グリコール類としては、例えば、エチレングリコール、ジエチレングリコール、チオジエチレングリコール、トリエチレングリコール、プロピレングリコール、ジプロピレングリコール、及び、トリプロピレングリコール等が挙げられる。
【００３７】
グリコールエーテルアセテート類としては、例えば、エチレングリコールモノエチルエーテルアセテート、エチレングリコールモノブチルエーテルアセテート、ジエチレングリコールモノエチルエーテルアセテート、及び、ジエチレングリコールモノブチルエーテルアセテート等が挙げられる。
【００３８】
グリコールエーテル類としては、例えば、エチレングリコールモノヘキシルエーテル、エチレングリコール−２−エチルヘキシルエーテル、エチレングリコールフェニルエーテル、プロピレングリコールモノエチルエーテル、プロピレングリコールプロピルエーテル、プロピレングリコールモノブチルエーテル、ジエチレングリコールモノメチルエーテル、ジエチレングリコールモノエチルエーテル、ジエチレングリコールモノブチルエーテル、ジエチレングリコールヘキシルエーテル、ジエチレングリコール−２−エチルヘキシルエーテル、ジプロピレングリコールモノメチルエーテル、ジプロピレングリコールモノエチルエーテル、ジプロピレングリコールモノブチルエーテル、ジプロピレングリコールプロピルエーテル、トリエチレングリコールモノメチルエーテル、トリエチレングリコールモノエチルエーテル、トリエチレングリコールモノブチルエーテル、及び、トリプロピレングリコールモノメチルエーテル等が挙げられる。
【００３９】
エステル類としては、例えば、２，２，４−トリメチル−１，３−ペンタンジオ−ルモノイソブチレート、トリエチレングリコールジ（２−エチルブチレート）、プロピレンカーボネート、乳酸エチル、乳酸ブチル、アセト酢酸メチル、アセト酢酸エチル、二塩基酸エステルＤＢＥ、及び、３−メチル−３−メトキシブチルアセテート等が挙げられる。ピロリドン類としては、例えば、Ｎ−メチル−２−ピロリドンが挙げられる。
【００４０】
上述した各有機溶媒は、使用する浸透防止剤の溶解性、インクの吐出安定性、及び、目的とする媒体上におけるインクの乾燥性を考慮して、１種を単独で用いてもよく、沸点の異なる２種類以上の溶媒を任意で組み合わせて用いてもよい。ソルベントＵＶインクに含まれる有機溶媒の含有量は、インク組成物全体に対して、５０重量％以上、９９重量％以下であることがより好ましい。
【００４１】
≪顔料≫
ソルベントＵＶインクに含有させることができる顔料としては、公知の顔料が挙げられるが、ブラック顔料として、例えば、カーボンブラックが挙げられ、カラー顔料としては、例えば、アントラキノン、フタロシアニンブルー、フタロシアニングリーン、ジアゾ、モノアゾ、ピラントロン、ペリレン、複素環式イエロー、キナクリドン、（チオ）インジゴイド等が挙げられる。これらの顔料は、単独でインクに含有させてもよいし、２種以上を混合してインクに含有させてもよい。ソルベントＵＶインクをクリアインクとする場合には、インク中に顔料を含有させなくてもよい。ソルベントＵＶインクに含まれる顔料の含有量は、インク組成物全体に対して、３重量％以上、５重量％以下程度であることが好ましい。
【００４２】
≪光重合開始剤≫
ソルベントＵＶインクに含有させることができる光重合開始剤としては、紫外線が照射されることによって、ＵＶ硬化型樹脂の重合を効率よく開始させるものであればよく、公知の光重合開始剤を用いることができる。このような光重合開始剤として、例えば、アルキルフェノン系光重合開始剤、チオキサントン系光重合開始剤、アシルフォスフィンオキサイド系光重合開始剤、チタノセン系光重合開始剤等が挙げられる。これらの光重合開始剤は、単独でインクに含有させてもよいし、２種以上を混合してインクに含有させてもよい。
【００４３】
≪増感剤≫
ソルベントＵＶインクに含有させることができる増感剤としては、光重合開始剤の紫外線による反応を効率よく開始させることが可能なものであればよく、公知の増感剤を用いることができる。このような増感剤として、例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミン等のアミン類が挙げられる。これらの増感剤は、単独でインクに含有させてもよいし、２種以上を混合してインクに含有させてもよい。
【００４４】
≪その他の添加剤≫
ソルベントＵＶインクは、上述した添加剤以外にも、必要に応じて、希釈剤、消泡剤、顔料分散剤、スリップ剤、レベリング剤、重合禁止剤等を含んでいてもよい。ソルベントＵＶインクに含まれる光重合開始剤とその他の添加剤との総含有量は、インク組成物全体に対して、１０重量％程度であることが好ましい。
【００４５】
（接着剤層１２）
接着剤層１２は、転写フィルム１０を印刷対象物２０に貼り付けるためのものである。転写フィルム１０を印刷対象物２０上において熱プレスする場合、接着剤層１２は、ホットメルト接着剤により形成されていればよい。ホットメルト接着剤は、熱可塑性樹脂を包含しており、常温で固形又は半固形状態であり、加熱することによって溶融し、その後冷却することによって固形又は半固形状態となるものであればよい。
【００４６】
接着剤層１２を形成するホットメルト接着剤としては、公知のものを使用可能である。接着剤層１２は、転写シート１１上にホットメルト接着剤を塗布して形成してもよいし、ホットメルト接着剤により形成したフィルムを転写シート１に接着して形成してもよい。
【００４７】
（加飾層３）
加飾層３は、ソルベントＵＶインク層２を加飾材料により加飾するものである。転写フィルム１０は、ソルベントＵＶインク層２上に加飾材料を含む加飾層３を形成することによって加飾されていてもよいし、ソルベントＵＶインク層２上に加飾材料を付着させることによって、加飾されていてもよい。加飾層３は、乾燥後硬化前のソルベントＵＶインク層２上に形成することができる。
【００４８】
ソルベントＵＶインク層２は、乾燥させることにより有機溶媒が揮発し、粘度が高くなるが、加飾に必要な粘度は維持されるため、ソルベントＵＶインク層２上に加飾層３を設けることによって、ソルベントＵＶインク層２の滲みを防止しつつ、好適に加飾することができる。したがって、このような転写フィルム１０を用いて転写することで、精巧で商品価値の高い転写物が得られる。
【００４９】
加飾材料としては、ソルベントＵＶインク層２上に蒔いてソルベントＵＶインク層２に付着させることができる公知の蒔絵材料を使用可能であり、例えば、顔料、金属粉末、ビーズ、宝石粒（パール等）、毛糸等のような、粉末又は小片状の物質が挙げられる。加飾材料を含む加飾層３は、例えば、金箔のような金属薄膜であってもよく、他の粉末又は小片状の物質を含有するシートであってもよい。
【００５０】
加飾層３は、さらに、ウレタン樹脂等によりコーティング又はドーミングされていてもよく、これにより加飾層３の耐候性及び光沢性が向上する。
【００５１】
（剥離シート１３）
剥離シート１３は、印刷対象物２０に接着する前の接着剤層１２を保護するためのものである。接着剤層１２上に剥離シート１３を設けることによって、接着剤層１２が保護されると共に、転写フィルム１０が予期せず目的としないものに接着することを防ぐことができる。転写フィルム１０を用いて転写するとき、転写フィルム１０から剥離シート１３を剥離して接着剤層１２を露出させ、印刷対象物２０に貼り付ける。
【００５２】
剥離シート１３としては、公知のものを使用することが可能である。
【００５３】
（保護フィルム１４）
保護フィルム１４は、ソルベントＵＶインク層２、又は、その上に設けられた加飾層３を保護するためのものである。ソルベントＵＶインク層２又は加飾層３上に保護フィルム１４を貼り付けることによって、ソルベントＵＶインク層２又は加飾層３に埃等が付着したり、傷がついたりすることを防ぐことができる。
【００５４】
また、転写フィルム１０を印刷対象物２０に熱プレスするとき、ソルベントＵＶインク層２及び加飾層３を熱から保護するために、耐熱性フィルムを保護フィルム１４としてソルベントＵＶインク層２又は加飾層３に貼り付けてもよい。転写フィルム１０を印刷対象物２０に熱圧着した後、転写フィルム１０から保護フィルム１４を剥離する。
【００５５】
保護フィルム１４としては、公知のものを使用することが可能である。保護フィルム１４は、透明フィルムであってもよい。
【００５６】
このように、転写フィルム１０は、転写シート１１上に形成されたソルベントＵＶインク層２を備えている。したがって、転写フィルム１０を印刷対象物２０に貼り付けることによって、ソルベントＵＶインク層２を印刷対象物２０上に転写することができる。そして、ソルベントＵＶインク層２は、ソルベントＵＶインクにより形成されたものであるため、洗濯堅牢性に優れており、複数回洗濯しても転写した図柄が劣化しない。したがって、転写フィルム１０は、特に、高い洗濯堅牢性が求められるＴシャツ等の衣類への転写に好適である。
【００５７】
〔転写方法〕
本発明の一実施形態に係る転写方法は、転写フィルム１０を印刷対象物２０に貼り付け、転写フィルム１０を熱プレスする熱プレス工程を包含する。転写方法は、熱プレス工程の前に、カッティング工程、フィルム貼付工程、及び、接着剤層貼付工程をさらに包含してもよい。また、転写方法は、熱プレス工程の後に、フィルム剥離工程をさらに包含してもよい。
【００５８】
＜印刷対象物２０＞
転写方法において、転写フィルム１０を用いた転写の対象となる印刷対象物２０としては、種々の印刷対象物を使用可能であるが、特に布帛を用いることが好ましい。布帛は、織物、編物、不織布等の繊維基材であり、Ｔシャツ等の衣類を形成する素材である。本実施形態に係る転写方法によれば、洗濯堅牢性に優れた布帛の転写物を得ることが可能であるので、より高い洗濯堅牢性が求められるＴシャツ等の衣類等も、印刷対象物２０として好適である。
【００５９】
なお、印刷対象物２０として、ロール状に巻き取られた印刷対象物を用いる場合、転写フィルム１０を貼り付ける前に印刷対象物２０を巻き出し、転写フィルム１０を熱プレスにより圧着した後に、印刷対象物２０を巻き取ればよい。
【００６０】
（カッティング工程）
転写方法においては、図１中（ａ）に示すように、まず、所望の形状に形成されたソルベントＵＶインク層２を有する転写フィルム１０を準備し、所望の形状にカッティングする。このとき、転写シート１１において、ソルベントＵＶインク層２が形成された面に背向する面に形成された接着剤層１２には、剥離シート１３が設けられており、ソルベントＵＶインク層２上には加飾層３が設けられていてもよい。転写フィルム１０をカッティングする方法としては、公知のカッティング技術を用いればよい。
【００６１】
（フィルム貼付工程）
次に、図１中（ｂ）に示すように、後の熱プレス工程において加飾層３を保護するために、加飾層３上に耐熱性の保護フィルム１４を貼り付ける。保護フィルム１４は、加飾層３上に接着剤を介して貼り付けることができる。
【００６２】
（接着剤層貼付工程）
そして、図１中（ｃ）に示すように、カッティングして保護フィルム１４を貼り付けた転写フィルム１０の接着剤層１２を、印刷対象物２０に貼り付ける。このとき、転写フィルム１０に剥離シート１３が貼り付けられていれば、剥離シート１３を剥離して接着剤層１２を露出させてから、印刷対象物２０に貼り付ける。
【００６３】
（熱プレス工程）
次に、図１中（ｄ）に示すように、印刷対象物２０に貼り付けた転写フィルム１０を熱プレスにより加熱及び加圧し、転写フィルム１０を印刷対象物２０に圧着させる。これにより、転写フィルム１０のソルベントＵＶインク層２を印刷対象物２０に転写した転写物を得ることができる。
【００６４】
転写フィルム１０を印刷対象物２０に熱プレスする方法としては、公知の熱プレス技術を用いればよい。熱プレス工程における熱プレス条件としては、転写フィルム１０を印刷対象物２０に好適に圧着させることができる条件であればよい。熱プレス時の加熱温度は、接着剤層１２を形成するホットメルト接着剤が溶融する温度であって、保護フィルム１４の耐熱温度以下であればよく、１３０℃以上、１６０℃以下であることが好ましく、１４０℃以上、１５０℃以下であることがより好ましい。
【００６５】
熱プレス時の圧力は、溶融した接着剤層１２を印刷対象物２０に好適に圧着させることが可能な圧力であって、転写フィルム１０が破損しないような圧力であればよく、０．０１ｋＰａ以上、０．１ｋＰａ以下であることが好ましく、０．０３ｋＰａ以上、０．０７ｋＰａ以下であることがより好ましい。熱プレス時間は、例えば、５秒以上、２０秒以下であってもよい。
【００６６】
図１中（ｄ）においては、保護フィルム１４側から転写フィルム１０を熱プレスするように示されているが、これに限定されず、印刷対象物２０側から、印刷対象物２０を転写フィルム１０に押し付けるように熱プレスしてもよく、また、両側から熱プレスしてもよい。
【００６７】
（フィルム剥離工程）
最後に、図１中（ｅ）に示すように、印刷対象物２０に圧着された転写フィルム１０から保護フィルム１４を剥離し、目的の転写物を得る。
【００６８】
このように、転写フィルム１０を印刷対象物２０に貼り付け、熱プレスすることによって、転写フィルム１０のソルベントＵＶインク層２を印刷対象物２０に転写して、所望の転写物を得ることができる。このように、ソルベントＵＶインク層２を含む転写フィルム１０用いることによって、洗濯堅牢性に優れた転写物を得ることができる。
【００６９】
〔転写フィルムの製造方法〕
本発明の一実施形態に係る転写フィルムの製造方法は、転写シート１１上にソルベントＵＶインク層２を形成する形成工程と、ソルベントＵＶインク層２を乾燥させる乾燥工程と、乾燥したソルベントＵＶインク層２に紫外線を照射して硬化させる硬化工程とを包含する。転写フィルムの製造方法は、さらに、乾燥工程と硬化工程との間に、加飾工程を包含してもよい。
【００７０】
本実施形態に係る転写フィルムの製造方法について、図２を参照して以下に説明する。図２は、本発明の一実施形態に係る転写フィルムの製造方法の概要を示す模式図である。なお、図２においては、接着剤層１２を形成する前の転写シート１１上にソルベントＵＶインク層２を形成する方法を例として示す。なお、ソルベントＵＶインク層２及び接着剤層１２を転写シート１１上に設ける順序については、特に限定されない。
【００７１】
（形成工程）
図２中（ａ）に示すように、形成工程においては、転写シート１１上にソルベントＵＶインク層２を形成する。このとき、転写シート１１において、接着剤層１２が形成される面に背向する面上に、ソルベントＵＶインク層２を形成する。ソルベントＵＶインク層２は、転写シート１１上にソルベントＵＶインクを所望の形状で塗布することによって形成することができる。転写シート１１上へのソルベントＵＶインクの塗布は、例えば、インクジェット印刷装置を用いて行うことができる。
【００７２】
（乾燥工程）
図２中（ｂ）に示すように、乾燥工程においては、転写シート１１上に形成されたソルベントＵＶインク層２を乾燥させる。乾燥工程においては、例えば、ソルベントＵＶインク層２を加熱することで、ソルベントＵＶインク層２内の有機溶媒を揮発させ、乾燥させる。図２中（ｂ）においては、ソルベントＵＶインク層２側から直接ソルベントＵＶインク層２を加熱するように示されているが、これに限定されず、転写シート１１側から、転写シート１１を介してソルベントＵＶインク層２を加熱してもよい。
【００７３】
乾燥工程においては、４０℃以上、６０℃以下の温度でソルベントＵＶインク層２を予備加熱し、予備加熱したソルベントＵＶインク層２を、３５℃以上、５５℃以下の温度で本加熱し、本加熱したソルベントＵＶインク層２を、４０℃以上、６０℃以下の温度で後加熱してもよい。また、乾燥工程において、予備加熱温度を６０℃、本加熱温度を５５℃、後加熱温度を６０℃にすることがより好ましい。このように、加熱温度を変化させて、ソルベントＵＶインク層２を加熱して乾燥させることによって、ソルベントＵＶインク層２を、滲みを防止しつつ、後の加飾工程における加飾に必要な粘着性が維持された粘度になるように、好適に乾燥させることができる。
【００７４】
乾燥工程における乾燥時間は、例えば、ソルベントＵＶインク層２が所望の粘度となるような乾燥時間を適宜設定することができる。
【００７５】
乾燥工程において、ソルベントＵＶインク層２を乾燥させることによって、ソルベントＵＶインク層２の粘度が高くなるため、転写シート１１上におけるソルベントＵＶインク層２の滲みを効果的に防止することができる上に、後の加飾工程における加飾材料による加飾を好適に行うことが可能な粘度を維持することができる。
【００７６】
（加飾工程）
図２中（ｃ）に示すように、加飾工程においては、乾燥したソルベントＵＶインク層２上に、加飾材料を付着させる又は当該加飾材料を含む加飾層３を形成する。すなわち、加飾工程においては、乾燥したソルベントＵＶインク層２を加飾材料により加飾する。乾燥したソルベントＵＶインク層２は粘度が高くなっているが、硬化していないため、粘着性が維持されている。したがって、別途プライマー等を用いることなく、ソルベントＵＶインク層２を加飾することができる。
【００７７】
（硬化工程）
図２中（ｄ）に示すように、硬化工程においては、加飾したソルベントＵＶインク層２に紫外線（ＵＶ）を照射して硬化させる。ソルベントＵＶインク層２に紫外線を照射する方法としては、ＬＥＤ、メタルハライドランプ等から紫外線を照射するような、公知の方法を使用することができる。ソルベントＵＶインク層２に照射する紫外線の波長は、ソルベントＵＶインク層２を好適に硬化させることが可能な波長であれば特に限定されない。
【００７８】
図２中（ｄ）においては、加飾層３側からソルベントＵＶインク層２に紫外線を照射するように示されているが、これに限定されず、転写シート１１として紫外線透過性のものを用いる場合には、転写シート１１側から、転写シート１１を介してソルベントＵＶインク層２に紫外線を照射してもよい。
【００７９】
硬化工程後の印刷物において、加飾層３を、さらに、ウレタン樹脂等を用いてコーティング又はドーミングすることによって、加飾層３の耐候性及び光沢性を向上させてもよい。また、転写シート１１において、ソルベントＵＶインク層２が形成された面に背向する面上に、接着剤層を形成し、接着剤層上に剥離シートを貼り付けたり、加飾層３上に保護フィルムを貼り付けたりしてもよい。
【００８０】
このように、本発明の一実施形態に係る転写フィルムの製造方法によれば、滲みが少なく、好適に加飾された、洗濯堅牢性に優れた転写フィルムを得ることができるすなわち、本発明に係る転写フィルムの製造方法により製造される転写フィルムの一実施形態は、上述した転写フィルム１０である。
【００８１】
このようにして得られた転写フィルムは、洗濯堅牢性に優れているため、複数回洗濯しても印刷した図柄や加飾層が劣化しない。したがって、特に、高い洗濯堅牢性が求められるＴシャツ等の衣類への転写に好適である。
【００８２】
〔付記事項〕
転写フィルム１０は、転写シート１１と、上記転写シート１１上に形成されたソルベントＵＶインク層２とを備えている。
【００８３】
上記の構成によれば、転写フィルム１０は、転写シート１１上に形成されたソルベントＵＶインク層２を備えている。したがって、転写フィルム１０を印刷対象物２０に貼り付けることによって、ソルベントＵＶインク層２を印刷対象物２０上に転写することができる。そして、ソルベントＵＶインク層２は、ソルベントＵＶインクにより形成されたものであるため、洗濯堅牢性に優れており、複数回洗濯しても転写した図柄が劣化しない。したがって、当該転写フィルム１０は、特に、高い洗濯堅牢性が求められるＴシャツ等の衣類への転写に好適である。
【００８４】
転写フィルム１０は、上記ソルベントＵＶインク層２上に、加飾材料が付着している、又は、上記ソルベントＵＶインク層上に加飾材料を含む加飾層３が形成されている。
【００８５】
上記の構成によれば、ソルベントＵＶインク層２が加飾材料により加飾されている。ソルベントＵＶインク層２は、乾燥させることにより有機溶媒が揮発し、粘度が高くなるが、加飾に必要な粘度は維持されるため、ソルベントＵＶインク層２の滲みを防止しつつ、好適に加飾される。したがって、このような転写フィルム１０を用いて転写することで、精巧で商品価値の高い転写物が得られる。
【００８６】
転写フィルム１０の製造方法は、転写シート１１上にソルベントＵＶインク層２を形成する形成工程と、上記ソルベントＵＶインク層２を乾燥させる乾燥工程と、乾燥した上記ソルベントＵＶインク層２に紫外線を照射して硬化させる硬化工程とを包含する。
【００８７】
上記の構成によれば、転写シート１１上にソルベントＵＶインク層２を形成した後、乾燥させる。ソルベントＵＶインク層２を乾燥させることによって、ソルベントＵＶインク層２に含まれる有機溶媒が揮発し、粘度が高くなる。したがって、ソルベントＵＶインク層２の滲みを効果的に防止することができる。
【００８８】
そして、乾燥後のソルベントＵＶインク層２に紫外線を照射して、ソルベントＵＶインク層２を硬化させて、目的とする転写フィルム１０を得る。このようにして得られた転写フィルム１０はソルベントＵＶインク層２を備えており、洗濯堅牢性に優れているため、複数回洗濯しても転写した図柄が劣化しない。したがって、特に、高い洗濯堅牢性が求められるＴシャツ等の衣類に転写する場合に好適な転写フィルム１０を製造することができる。
【００８９】
転写フィルム１０の製造方法は、上記乾燥工程と上記硬化工程との間に、乾燥した上記ソルベントＵＶインク層２に、加飾材料を付着させる又は当該加飾材料を含む加飾層３を形成する加飾工程をさらに包含する。
【００９０】
上記の構成によれば、乾燥したソルベントＵＶインク層２を、硬化前に加飾する。乾燥したソルベントＵＶインク層２は粘度が高くなっているが、硬化していないため、粘着性が維持されている。したがって、加飾工程において、加飾材料又は当該加飾材料を含む加飾層３を、ソルベントＵＶインク層２に好適に付着させることができる。つまり、ソルベントＵＶインク層２上に加飾層３を付着させるために、別途プライマー等を用いる必要がない。
【００９１】
このようにソルベントＵＶインク層２を加飾することができるので、精巧で商品価値の高い転写物を得ることが可能な転写フィルムを製造することができる。
【００９２】
転写フィルム１０の製造方法は、上記乾燥工程において、４０℃以上、６０℃以下の温度で上記ソルベントＵＶインク層２を予備加熱し、予備加熱した上記ソルベントＵＶインク層２を、３５℃以上、５５℃以下の温度で本加熱し、本加熱した上記ソルベントＵＶインク層２を、４０℃以上、６０℃以下の温度で後加熱する。
【００９３】
上記の構成によれば、乾燥工程においてソルベントＵＶインク層２を加熱することにより乾燥させる。このとき、４０℃以上、６０℃以下の温度での予備加熱、３５℃以上、５５℃以下の温度での本加熱、及び、４０℃以上、６０℃以下の温度での後加熱のように、加熱温度を変化させて、ソルベントＵＶインク層２を加熱する。
【００９４】
これにより、ソルベントＵＶインク層２を、滲みを防止しつつ、加飾に必要な粘着性が維持された粘度になるように、好適に乾燥させることができる。
【００９５】
転写方法は、上述したいずれかの転写フィルム１０を印刷対象物２０に貼り付け、上記転写フィルム１０を熱プレスする熱プレス工程を包含する。
【００９６】
上記の構成によれば、転写フィルム１０を印刷対象物２０に貼り付け、熱プレスにより加熱及び加圧することによって、転写フィルム１０を印刷対象物２０に転写して、所望の転写物を得ることができる。このように、ソルベントＵＶインク層２を含む転写フィルム１０を用いることによって、洗濯堅牢性に優れた転写物を得ることができる。
【００９７】
転写方法において、上記印刷対象物２０は、布帛である。これにより、洗濯堅牢性に優れた布帛の転写物を得ることが可能である。したがって、高い洗濯堅牢性が求められるＴシャツ等の衣類等の転写に好適である。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９９】
本発明は、印刷技術に利用することができる。
【符号の説明】
【０１００】
２    ソルベントＵＶインク層
３    加飾層
１０  転写フィルム
１１  転写シート
１２  接着剤層
１３  剥離シート
１４  保護フィルム
【図１】
2014104592.tif 000003
【図２】
2014104592.tif 000004